(57)【要約】  パラジウムおよび担持体を含む担持水素化触媒であって、高度不飽和炭化水素を不飽和炭化水素に選択的に水素化することができる担持水素化触媒と、ドーパントであって、双性イオン、イリド、ベタイン、またはそれらの組み合わせから選択される少なくとも１つの成分を含むドーパントと、を含有する組成物。担持体をパラジウム含有化合物と接触させて担持パラジウム組成物を形成することと、担持パラジウム組成物をドーパントと接触させて選択的水素化触媒前駆体を形成することであって、ドーパントが、双性イオン、イリド、ベタイン、またはそれらの組み合わせから選択される少なくとも１つの成分を含む、選択的水素化触媒前駆体を形成することと、選択的水素化触媒前駆体を還元して選択的水素化触媒を形成することとによって、選択的水素化触媒を作製する方法。選択的水素化触媒の作製方法を介して生成される選択的水素化触媒、および高度不飽和炭化水素を不飽和炭化水素富化組成物に選択的に水素化する方法もまた提供される。【選択図】図１
2020533168.tif 000002
【特許請求の範囲】
【請求項１】
組成物であって、
パラジウムおよび無機担持体を含む担持水素化触媒であって、
高度不飽和炭化水素を不飽和炭化水素に選択的に水素化することができる、担持水素化触媒と、
ドーパントであって、双性イオン、イリド、ベタイン、またはそれらの組み合わせから選択される少なくとも１つの成分を含む、ドーパントと、を含む、組成物。
【請求項２】
前記ドーパントが、イリドから選択される、請求項１に記載の組成物。
【請求項３】
前記ドーパントが、リンイリドから選択される、請求項２に記載の組成物。
【請求項４】
前記ドーパントが、カルボニル基をさらに含むリンイリドから選択される、請求項３に記載の組成物。
【請求項５】
前記イリドが、安定化されたものとして分類され、かつＲ１３−Ｐ＝ＣＨＲ２の形態であり、Ｒ２が、ＣＯＸ基またはＣＮ基を含む、請求項２に記載の組成物。
【請求項６】
前記イリドが、１−（トリフェニルホスホラニリデン）−２−プロパノン（ＴＰＰ−２Ｐ）、２−（トリフェニルホスホランリデン）プロピオンアルデヒド、（トリフェニルホスホラニリデン）アセトニトリル、（トリフェニルホスホランリデン）アセトアルデヒド、（トリフェニルホスホランリデン）ケテン、（フェナシリデン）トリフェニルホスホラン、エチル（トリフェニルホスホラニリデン）ピルベート、またはそれらの組み合わせから選択されるホスホラニリジンである、請求項５に記載の組成物。
【請求項７】
前記ドーパントが、約２００℃以上の沸点を有する、請求項１に記載の組成物。
【請求項８】
前記無機担持体上に配置された、第１Ｂ族金属、第１Ｂ族金属化合物、銀化合物、フッ素、フッ化物化合物、硫黄、硫黄化合物、アルカリ金属、アルカリ金属化合物、アルカリ性金属、アルカリ性金属化合物、ヨウ素、ヨウ化物化合物、またはそれらの組み合わせから選択される少なくとも１つの成分をさらに含む、請求項１に記載の組成物。
【請求項９】
前記パラジウムが、前記触媒の総重量に基づいて約０．００５重量％〜約５重量％の量で存在する、請求項１に記載の組成物。
【請求項１０】
前記ドーパントが、前記触媒の総重量に基づいて約０．００５重量％〜約５重量％の量で存在する、請求項１に記載の組成物。
【請求項１１】
前記無機担持体が、約２ｍ２／ｇ〜約１００ｍ２／ｇの表面積を有し、前記パラジウムの約９０重量％超が、前記無機担持体の外周付近に集中している、請求項１に記載の組成物。
【請求項１２】
選択的水素化触媒を作製する方法であって、前記方法が、
無機担持体をパラジウム含有化合物と接触させて担持パラジウム組成物を形成することと、
前記担持パラジウム組成物をドーパントと接触させて選択的水素化触媒前駆体を形成することであって、
前記ドーパントが、双性イオン、イリド、ベタイン、またはそれらの組み合わせから選択される少なくとも１つの成分を含む、選択的水素化触媒前駆体を形成することと、
前記選択的水素化触媒前駆体を還元して前記選択的水素化触媒を形成することと、を含み、前記方法が、前記無機担持体、前記担持パラジウム組成物、または前記選択的水素化触媒前駆体を少なくとも１つの選択性向上剤と接触させることをさらに含む、方法。
【請求項１３】
前記ドーパントが、イリドから選択される、請求項１２に記載の方法。
【請求項１４】
前記ドーパントが、リンイリドから選択される、請求項１３に記載の方法。
【請求項１５】
前記ドーパントが、カルボニル基をさらに含むリンイリドから選択される、請求項１４に記載の方法。
【請求項１６】
前記イリドが、安定化されたものとして分類され、かつＲ１３−Ｐ＝ＣＨＲ２の形態であり、Ｒ２が、ＣＯＸ基またはＣＮ基を含む、請求項１３に記載の方法。
【請求項１７】
前記イリドが、１−（トリフェニルホスホラニリデン）−２−プロパノン（ＴＰＰ−２Ｐ）、（トリフェニルホスホラニリデン）アセトニトリル、（トリフェニルホスホランリデン）ケテン、（フェナシリデン）トリフェニルホスホラン、（トリフェニルホスホランリデン）アセトアルデヒド、エチル（トリフェニルホスホラニリデン）ピルベート、２−（トリフェニルホスホランリデン）プロピオンアルデヒド、またはそれらの組み合わせから選択されるホスホラニリジンである、請求項１６に記載の方法。
【請求項１８】
前記ドーパントが、約２００℃以上の沸点を有する、請求項１２に記載の方法。
【請求項１９】
前記無機担持体、前記担持パラジウム組成物、前記選択的水素化触媒前駆体、または前記選択的水素化触媒が、第１Ｂ族金属、第１Ｂ族金属化合物、銀化合物、フッ素、フッ化物化合物、硫黄、硫黄化合物、アルカリ金属、アルカリ金属化合物、アルカリ性金属、アルカリ性金属化合物、ヨウ素、ヨウ化物化合物、またはそれらの組み合わせから選択される少なくとも１つの成分をさらに含む、請求項１２に記載の方法。
【請求項２０】
前記パラジウムが、前記選択的水素化触媒の総重量に基づいて約０．００５重量％〜約５重量％のＰｄの量で存在する、請求項１２に記載の方法。
【請求項２１】
前記ドーパントが、前記選択的水素化触媒の総重量に基づいて約０．００５重量％〜約５重量％の量で存在する、請求項１２に記載の方法。
【請求項２２】
前記少なくとも１つの選択性向上剤が、第１Ｂ族金属、第１Ｂ族金属化合物、銀化合物、フッ素、フッ化物化合物、硫黄、硫黄化合物、アルカリ金属、アルカリ金属化合物、アルカリ性金属、アルカリ性金属化合物、ヨウ素、ヨウ化物化合物、またはそれらの組み合わせから選択される、請求項１２に記載の方法。
【請求項２３】
前記選択性向上剤が、元素銀、硝酸銀、酢酸銀、臭化銀、塩化銀、ヨウ化銀、フッ化銀、またはそれらの組み合わせを含む、請求項１２に記載の方法。
【請求項２４】
前記選択性向上剤が、元素アルカリ金属、アルカリ金属フッ化物、アルカリ金属塩化物、アルカリ金属臭化物、アルカリ金属ヨウ化物、アルカリ金属酸化物、アルカリ金属カーボネート、アルカリ金属スルフェート、アルカリ金属ホスフェート、アルカリ金属ボレート、フッ化カリウム、またはそれらの組み合わせを含む、請求項１２に記載の方法。
【請求項２５】
前記選択性向上剤が、銀およびフッ化カリウムを含む、請求項１２に記載の方法。
【請求項２６】
前記選択性向上剤が、前記選択的水素化触媒の総重量に基づいて約０．００５重量％〜約５重量％の量で存在する、請求項１２に記載の方法。
【請求項２７】
前記無機担持体が、アルミナ、シリカ、チタニア、ジルコニア、アルミノシリケート、スピネル、またはそれらの組み合わせから選択される少なくとも１つの成分を含む、請求項１２に記載の方法。
【請求項２８】
請求項１２に記載の方法に従って調製される、選択的水素化触媒。
【請求項２９】
高度不飽和炭化水素を選択的に水素化して不飽和炭化水素富化組成物にする方法であって、前記方法が、
パラジウムおよびドーパントを含む担持触媒を、高度不飽和炭化水素を含む原料と、前記高度不飽和炭化水素原料の少なくとも一部を水素化して前記不飽和炭化水素富化組成物を形成するのに好適な条件下で接触させることを含み、前記ドーパントが、双性イオン、イリド、ベタイン、またはそれらの組み合わせから選択される少なくとも１つの成分を含む、方法。
【請求項３０】
前記高度不飽和炭化水素が、アセチレン、メチルアセチレン、プロパジエン、ブタジエン、またはそれらの組み合わせから選択される少なくとも１つの成分を含む、請求項２９に記載の方法。
【請求項３１】
前記水素化に好適な条件が、前記ドーパントのほぼ前記沸点未満の温度で前記接触させるステップを実行することを含む、請求項２９に記載の方法。
【請求項３２】
前記温度を、前記ドーパントのほぼ前記沸点以上の温度に上昇させることをさらに含む、請求項３１に記載の方法。
【発明の詳細な説明】
【技術分野】
【０００１】
背景技術
本開示は、不飽和炭化水素の生成に関し、より具体的には、選択的水素化触媒、ならびにその作製および使用方法に関する。
【背景技術】
【０００２】
エチレンおよびプロピレンなどの不飽和炭化水素は、付加価値の高い化学物質およびポリマーを調製する際の供給原料としてしばしば用いられる。不飽和炭化水素は、石炭に由来する炭化水素、合成原油に由来する炭化水素、ナフサ、精製ガス、エタン、プロパン、ブタンなどを含む炭化水素の熱分解または水蒸気分解により生成され得る。これらの様式において生成された不飽和炭化水素は、アセチレンおよびジオレフィンなどの高度不飽和炭化水素を少量含有し得、後続の化学物質およびポリマーの生成に悪影響を及ぼし得る。したがって、ポリマーグレードのモノオレフィンなどの不飽和炭化水素生成物を形成するために、モノオレフィン流中のアセチレンおよびジオレフィンの量は典型的には減少される。例えば、ポリマーグレードのエチレンにおいて、アセチレン含有量は典型的には約２ｐｐｍｗ未満である。
【０００３】
主にモノオレフィンを含む不飽和炭化水素流中のアセチレンおよびジオレフィンの量を減少させるために一般的に使用される１つの手法は、アセチレンおよびジオレフィンをモノオレフィンに選択的に水素化することを含む。このプロセスは、モノオレフィンおよび高度不飽和炭化水素の飽和炭化水素への水素化が最小限に抑えられるという点で選択的である。例えば、エチレンまたはアセチレンのエタンへの水素化は最小限に抑えられる。
【０００４】
選択的水素化プロセスに対する１つの課題は、不飽和モノオレフィン（例えば、エチレン）から飽和炭化水素（例えば、エタン）への制御不能な還元につながる暴走反応の可能性である。暴走反応を最小限に抑える方法論の１つは、水素化触媒における選択性向上剤の量を増加することである。したがって、触媒調製物は、１つ以上の選択性向上剤を含んでもよい。選択性向上剤は、高度不飽和オレフィンを不飽和オレフィンに水素化するための触媒選択性を高める、アルカリ金属ハロゲン化物などの材料である。追加の量の選択性向上剤の使用は、充填量の増加とも称され、触媒選択性の改善につながり得るが、充填量の増加は、触媒活性の低下などの欠点を有し得る。
【０００５】
選択的水素化触媒を評価する１つの方法は、２つの異なる決定された温度点、Ｔ１およびＴ２間の差である機能窓である。Ｔ１は「浄化」温度であり、原料中の高度不飽和炭化水素が生成物中に２０ｐｐｍｗ未満存在するように変換された時点の温度と定義され得る。Ｔ２は「暴走」温度であり、エタンが生成物の３重量％を占めるまで過剰水素化が発生しているときの温度と定義される。機能窓が大きいほど触媒は選択的であり、不要な暴走の可能性が低くなる。
【０００６】
したがって、改善された機能窓ならびに／または所望の選択性および／もしくは活性などの、改善された性能を示す選択的水素化触媒に対するニーズが存在する。
【発明の概要】
【０００７】
本明細書では、パラジウムおよび担持体を含む担持水素化触媒であって、高度不飽和炭化水素を不飽和炭化水素に選択的に水素化することができる担持水素化触媒と、ドーパントであって、双性イオン、イリド、ベタイン、またはそれらの組み合わせから選択される少なくとも１つの成分を含むドーパントとを含む、組成物が開示される。
【０００８】
本明細書では、選択的水素化触媒を作製する方法もまた開示され、この方法は、担持体をパラジウム含有化合物と接触させて担持パラジウム組成物を形成することと、担持パラジウム組成物をドーパントと接触させて選択的水素化触媒前駆体を形成することであって、ドーパントが、双性イオン、イリド、ベタイン、またはそれらの組み合わせから選択される少なくとも１つの成分を含む、選択的水素化触媒前駆体を形成することと、選択的水素化触媒前駆体を還元して選択的水素化触媒を形成することとを含む。
【０００９】
本明細書では、担持体をパラジウム含有化合物と接触させて担持パラジウム組成物を形成することと、担持パラジウム組成物をドーパントと接触させて選択的水素化触媒前駆体を形成することであって、ドーパントが、双性イオン、イリド、ベタイン、またはそれらの組み合わせから選択される少なくとも１つの成分を含む、選択的水素化触媒前駆体を形成することと、選択的水素化触媒前駆体を還元して選択的水素化触媒を形成することとによって調製される、選択的水素化触媒もまた開示される。
【００１０】
本明細書では、高度不飽和炭化水素を不飽和炭化水素富化組成物に選択的に水素化する方法もまた開示され、この方法は、パラジウムおよびドーパントを含む担持触媒を、高度不飽和炭化水素を含む原料と、高度不飽和炭化水素原料の少なくとも一部を水素化して不飽和炭化水素富化組成物を形成するのに好適な条件下で接触させることを含み、ドーパントが、双性イオン、イリド、ベタイン、またはそれらの組み合わせから選択される少なくとも１つの成分を含む。
【図面の簡単な説明】
【００１１】
本開示およびその利点をより完全に理解するために、添付の図面および発明を実施するための形態に関連してなされる以下の簡単な説明を参照する。ここで、同様の参照番号は同様の部品を表す。
【００１２】
【図１】選択的水素化プロセスの一実施形態のプロセスフロー図である。
【図２】実施例１の触媒の温度の関数としてのエタンメイクのプロットである。
【図３】実施例１の触媒の温度の関数としてのエチレンの重量パーセントのプロットである。
【図４】実施例２の触媒の温度の関数としてのエタンメイクのプロットである。
【図５】実施例２の触媒の温度の関数としてのエチレンの重量パーセントのプロットである。
【発明を実施するための形態】
【００１３】
選択的水素化触媒は、典型的には担持Ｐｄ／Ａｇを含む。ＫＦなどの選択性向上剤をパラジウム系触媒に添加すると、その機能窓を改善できる。さらに、触媒へのイオン液体の添加は、水素化性能が改善された触媒を提供し得る。ＫＦおよびイオン液体の両方は、正電荷と負電荷との間に共有結合を含有しない塩である。共有結合（複数可）を介して結合した正電荷および負電荷の両方を含有する単一分子が、選択的水素化触媒（例えば、パラジウム系アセチレン水素化触媒）の有益なドーパントとなり得ることが予期せず発見された。
【００１４】
１つ以上の実施形態の例示的な実装形態が以下に提供されるが、開示されるシステムおよび／または方法は、現在知られているかまたは存在するかにかかわらず、任意の数の手法を使用して実装され得ることが最初に理解されるべきである。本開示は、本明細書において例示され、説明される例示的な設計および実装形態を含む、以下で例示される例示的な実装形態、図面、および手法に限定されるべきでなく、添付の特許請求の範囲と同等物の全範囲とを併せた範疇で修正されてもよい。
【００１５】
一実施形態では、選択的水素化触媒を作製する方法は、無機触媒担持体をパラジウム含有化合物と接触させて担持パラジウム組成物を形成することと、担持パラジウム組成物をドーパントと接触させることとを含む。本明細書では、本開示は、単一分子内に正電荷および負電荷の両方を含むドーパントの使用を中心とし、正電荷および負電荷の部分は共有結合（複数可）を介して結合している。一実施形態では、本明細書に開示される方法論により、向上した選択性、改善された機能窓、および／または硫黄による不活性化からの改善された回復を有する選択的水素化触媒を得る。本明細書に開示されるタイプの触媒は、選択的水素化触媒（ＳＨＣ）として利用され得る。
【００１６】
ＳＨＣは、本明細書に開示される成分（例えば、無機担持体、パラジウム、ドーパントなど）を接触させて、選択的水素化触媒として利用され得る組成物を形成した結果であることを理解されたい。ＳＨＣを形成するために利用される材料は、元の材料がＳＨＣ中の別個の存在として識別できないように、接触して変換することができる。例えば、本開示は、ＳＨＣの形成における金属含有化合物の利用について説明するものとする。選択的水素化触媒として利用されるＳＨＣは、金属含有化合物の１つ以上の成分を含有し得るが、ＳＨＣの他の成分と元々接触していたドーパントまたは金属含有化合物は、最終生成物において識別できない場合がある。
【００１７】
ＳＨＣは、高度不飽和炭化水素を不飽和炭化水素に選択的に水素化するために使用され得る。本明細書で使用される場合、高度不飽和炭化水素は、三重結合、２つの共役炭素−炭素二重結合、または２つの累積炭素−炭素二重結合を含有する炭化水素として定義される。本明細書で使用される場合、不飽和炭化水素は、孤立した炭素−炭素二重結合を含有する炭化水素として定義される。高度不飽和炭化水素の例には、アセチレン、メチルアセチレン、およびプロパジエンが含まれるが、これらに限定されない。不飽和炭化水素の例には、エチレンおよびプロピレンが含まれる。また、「触媒」という用語は、担持体中または担持体上に含浸された材料とともに担持体を指すことも理解される。
【００１８】
一実施形態では、ＳＨＣは、例えば、これらに限定されないが、アルミナ、シリカ、チタニア、ジルコニア、アルミノシリケート（例えば、粘土、セラミック、および／またはゼオライト）、スピネル（例えば、アルミン酸亜鉛、チタン酸亜鉛、および／またはアルミン酸マグネシウム）、またはそれらの組み合わせなどの無機担持体を含むことができる。一実施形態では、ＳＨＣはアルミナ担持体を含む。いくつかの実施形態では、アルミナ担持体はアルファ（α）−アルミナ担持体を含む。
【００１９】
無機担持体は、約２〜約１００平方メートル／グラム（ｍ２／ｇ）、あるいは約２ｍ２／ｇ〜約７５ｍ２／ｇ、あるいは約３ｍ２／ｇ〜から約５０ｍ２／ｇ、あるいは約４ｍ２／ｇ〜約２５ｍ２／ｇ、あるいは約５ｍ２／ｇ〜約１５ｍ２／ｇの表面積を有し得る。担持体の表面積は、任意の好適な方法を使用して決定し得る。好適な方法の例には、担持体に吸着された窒素の量を測定するブルナウアー・エメット・テラー（「ＢＥＴ」）法が含まれる。あるいは、担持体の表面積は、本開示に相反しないあらゆる目的のためにその全体が参照により本明細書に組み込まれる「Ａｕｔｏｍａｔｅｄ  Ｐｏｒｅ  Ｖｏｌｕｍｅ  ａｎｄ  Ｐｏｒｅ  Ｓｉｚｅ  Ｄｉｓｔｒｉｂｕｔｉｏｎ  ｏｆ  Ｐｏｒｏｕｓ  Ｓｕｂｓｔａｎｃｅｓ  ｂｙ  ＭＥＲＣＵＲＹ  Ｐｏｒｏｓｉｍｅｔｒｙ」と題されたＡＳＴＭ  ＵＯＰ  ５７８−０２に説明されているような水銀圧入法によって測定することができる。
【００２０】
無機担持体の粒子は、概して、約１ｍｍ〜約１０ｍｍ、あるいは約２ｍｍ〜約６ｍｍ、あるいは約２ｍｍ〜約４ｍｍ、あるいは約３ｍｍ〜約５ｍｍ、あるいは約３．８ｍｍ〜約４．２ｍｍ、あるいは約４ｍｍ〜約６ｍｍの平均直径を有し、任意の好適な形状を有することができる。一実施形態では、無機担持体の形状は円筒形であり得る。代替実施形態では、無機担持体の形状は球形であり得る。一実施形態では、無機担持体は、他のすべての成分が考慮される場合、ＳＨＣのバランスを含むような量で存在することができる。
【００２１】
一実施形態では、ＳＨＣは第１０族金属を含む。周期表の元素の族は、Ｃｈｅｍｉｃａｌ  ａｎｄ  Ｅｎｇｉｎｅｅｒｉｎｇ  Ｎｅｗｓ，６３（５），２７，１９８５において公表された元素の周期表のバージョンにおいて示された付番方式を使用して示される。一実施形態では、金属は、ニッケル、パラジウム、白金、またはそれらの組み合わせを含むことができる。一実施形態では、金属はパラジウムを含む。無機担持体をパラジウム含有化合物と接触させることによりＳＨＣにパラジウムを添加して、本明細書でより詳細に後述するように、担持パラジウム組成物を形成することができる。好適なパラジウム含有化合物の例には、塩化パラジウム、硝酸パラジウム、ヘキサクロロパラジウム酸アンモニウム、テトラクロロパラジウム酸アンモニウム、酢酸パラジウム、臭化パラジウム、ヨウ化パラジウム、硝酸テトラアンミンパラジウム、またはそれらの組み合わせが含まれるが、これらに限定されない。一実施形態では、パラジウム含有化合物は水溶液の成分である。本開示における使用に好適なパラジウム含有溶液の例には、パラジウム金属を含む溶液が含まれるが、これに限定されない。
【００２２】
一実施形態では、ＳＨＣは、ＳＨＣの総重量に基づいて約０．００５重量％〜約５重量％、あるいは約０．０１重量％〜約３重量％、あるいは約０．０２重量％〜約１重量％、あるいは約０．０２重量％〜約０．０４重量％、あるいは約０．０１８重量％〜約０．０５重量％、あるいは約０．０３重量％〜約０．０５重量％の量でパラジウム含有化合物を使用して調製され得る。ＳＨＣに組み込まれるパラジウムの量は、ＳＨＣを調製するために使用されるパラジウム含有化合物の量について本明細書に説明される範囲内であり得る。
【００２３】
一実施形態では、ＳＨＣはドーパントを含む。実施形態では、ドーパントは、共有結合（複数可）を介して結合された正電荷および負電荷の両方を含有する単一分子を含む。正電荷および負電荷は、特定のｐＨ範囲内および／または共鳴構造の一部としてのみ存在し得る。実施形態では、ドーパントは、双極性イオンまたは内部塩とも称されることがある双性イオンを含み、これは正電荷および負電荷の両方を含む中性分子である。実施形態では、双性イオンは、複数の正電荷および負電荷を含む。実施形態では、双性イオンは、カルボニルイミド、アゾメチンイミド、ビニルカルベン、イリド、ベタインまたはそれらの組み合わせを含む。
【００２４】
実施形態では、ドーパントはベタインを含み、ベタインは、水素原子を持たないオニウムイオンを含む正に帯電したカチオン性官能基と、カルボキシレート基などの負に帯電した官能基とを含む中性化合物である。オニウムイオンは、プニクトゲン（元素周期表の第１５族）、カルコゲン（第１６族）、またはハロゲン（第１７族）の単核親水素化物のプロトン化の結果であり得る。実施形態では、オニウムイオンはプニクトゲン（例えば、第四級アンモニウムまたはホスホニウムカチオン）から誘導される。
【００２５】
実施形態では、ドーパントはイリド、または形式正電荷（例えば、窒素、リン、または硫黄）を有するヘテロ原子に直接結合した負帯電原子を含む中性（１，２−）双極子分子から選択される。実施形態では、ドーパントはリンを含むイリド化合物であり、リンイリドとも称される。実施形態では、ドーパントは式Ｒ１３Ｐ＝ＣＨＲ２を有するリンイリド（またはアルキリデンホスホラン）から選択される。リンイリドの安定性、反応性、および選択性は、イリドα−炭素原子に結合した残基Ｒ２に依存し、リンに結合した置換基Ｒ１にもわずかに依存する。実施形態では、ドーパントは、本開示に相反しないあらゆる目的のために参照により本明細書に組み込まれるＳｃｉｅｎｃｅ  ｏｆ  Ｓｙｎｔｈｅｓｉｓ：Ｃｏｍｐｏｕｎｄｓ  ｗｉｔｈ  Ｔｗｏ  Ｃａｒｂｏｎ−Ｈｅｔｅｒｏａｔｏｍ  Ｂｏｎｄｓ，２００４，Ｐａｄｗａ  Ｅｄｉｔｏｒ，ｐｐ．９７３−９７４に説明されているように、「安定化」イリド、「準安定化」もしくは「緩和」イリド、または「非安定化」、または「反応性」イリドを含む。
【００２６】
実施形態では、ドーパントは「安定化」イリドであり、Ｒ２はＣＯＸまたはＣＮを含む。実施形態では、ドーパントは「準安定化」または「緩和」イリドを含み、Ｒ２はアリールまたはアリルである。実施形態では、ドーパントは「非安定化」イリドであり、Ｒ２はＨまたはアルキルである。実施形態では、Ｒ２はカルボニル基を含む。実施形態では、Ｒ２はＣＯＸを含み、Ｘは水素、ヒドロカルビル基、−ＯＲ３から選択され、Ｒ３は水素またはヒドロカルビル基である。実施形態では、Ｒ３はアルキルまたはアリール基を含む。実施形態では、Ｒ２はスルホニル基を含まない。実施形態では、各Ｒ１はアルキル基またはアリール基から独立して選択され得る。実施形態では、各Ｒ１はメチル基およびフェニル基から独立して選択され得る。
【００２７】
この開示を読むと、当業者は好適なドーパントを認識するであろうし、それらを完全に網羅したリストは本明細書では提供しないものとする。非限定的な例として、実施形態では、本開示によるドーパントはホスホラニリデンを含む。実施形態では、ドーパントは、１−（トリフェニルホスホラニリデン）−２−プロパノン（ＴＰＰ−２Ｐ）、２−（トリフェニルホスホランリデン）プロピオンアルデヒド、（トリフェニルホスホラニリデン）アセトニトリル、（トリフェニルホスホランリデン）アセトアルデヒド、（トリフェニルホスホランリデン）ケテン、エチル（トリフェニルホスホラニリデン）ピルベート、（フェナシリデン）トリフェニルホスホラン、またはそれらの組み合わせから選択される。
【００２８】
本出願の目的において、本明細書で使用される場合、「ヒドロカルビル（複数可）」または「ヒドロカルビル基（複数可）」という用語は、ＩＵＰＡＣによって指定される定義に従い、「炭化水素」の炭素原子から１個の水素原子を除去することにより誘導される一価の基（複数可）を指す。ヒドロカルビル基は、非環式および環式基を含む脂肪族であり得る。ヒドロカルビル基は、環、環系、芳香族環、および芳香族環系を含み得る。ヒドロカルビル基には、例として、とりわけ、アリール、アルキル、シクロアルキル、およびこれらの基の組み合わせが含まれ得る。ヒドロカルビル基は、別途特定しない限り、直鎖状または分岐状であり得る。本出願の目的において、「アルキル」または「シクロアルキル」という用語は、アルカンの任意の炭素原子から水素原子を除去することにより誘導される一価の基を指す。例えば、実施形態では、ヒドロカルビルはメチル基を含む。本出願の目的において、「アリール」または「アリーレン」という用語は、アリール環の任意の炭素原子から水素原子を除去することにより誘導される一価の基を指す。例えば、実施形態では、ヒドロカルビルは、フェニル基、ベンジル基、置換フェニル基、置換ベンジル基、またはそれらの組み合わせを含む。
【００２９】
本開示における使用に好適なドーパントは、大気圧で約２００℃、２５０℃、または３００℃以上の沸点によってさらに特徴付けられ得る。実施形態では、ドーパントは熱的に安定しており、ドーパントが選択的水素化中に触媒表面からすぐに脱着しないほど十分に高い沸点を有する。他の実施形態では、ドーパントは、水分および／または空気にさらされると、大気圧で約２００℃、２５０℃、または３００℃以上の沸点を有する種に変換される。
【００３０】
一実施形態では、ドーパントは、ＳＨＣの総重量に対するドーパントの重量に基づいて約０．００１重量％〜約５重量％、あるいは約０．００５重量％〜約５重量％、あるいは約０．００１重量％〜約３重量％、あるいは約０．００５重量％〜約２重量％の量でＳＨＣの調製のための混合物中に存在し得る。一実施形態では、ドーパントは、約５、４、３、２、１、または０．５重量％以下の量でＳＨＣの調製のための混合物中に存在し得る。ＳＨＣに組み込まれるドーパントの量は、ＳＨＣを調製するために使用されるドーパントの量について本明細書に説明される範囲内であり得る。
【００３１】
一実施形態では、ＳＨＣは、１つ以上の選択性向上剤をさらに含むことができる。好適な選択性向上剤には、第１Ｂ族金属、第１Ｂ族金属化合物、銀化合物、金化合物、フッ素、フッ化物化合物、金属、アルカリ金属化合物、アルカリ性金属、アルカリ性金属化合物、ヨウ素、ヨウ化物化合物、またはそれらの組み合わせが含まれるが、それらに限定されない。一実施形態では、ＳＨＣは、ＳＨＣの総重量に基づいて約０．００１重量％〜約１０重量％、あるいは約０．０１重量％〜約５重量％、あるいは約０．００５重量％〜約５重量％、あるいは約０．０１重量％〜約２重量％の量でＳＨＣの調製のための混合物中に存在し得る１つ以上の選択性向上剤を含む。ＳＨＣに組み込まれる選択性向上剤の量は、ＳＨＣを調製するために使用される選択性向上剤の量について本明細書に説明される範囲内であり得る。
【００３２】
一実施形態では、選択性向上剤は、銀（Ａｇ）、銀化合物、またはそれらの組み合わせを含む。好適な銀化合物の例には、硝酸銀、酢酸銀、臭化銀、塩化銀、ヨウ化銀、フッ化銀、またはそれらの組み合わせが含まれるが、これらに限定されない。一実施形態では、選択性向上剤は硝酸銀を含む。ＳＨＣは、ＳＨＣの総重量に基づいて約０．００５重量％〜約５重量％の銀、あるいは約０．０１重量％〜約１重量％の銀、あるいは約０．０２重量％〜約０．５重量％、あるいは約０．０３重量％〜約０．３重量％の量で硝酸銀を使用して調製され得る。ＳＨＣに組み込まれる銀の量は、ＳＨＣを調製するために使用される硝酸銀の量について本明細書に説明される範囲内であり得る。
【００３３】
一実施形態では、選択性向上剤は、アルカリ金属、アルカリ金属化合物、またはそれらの組み合わせを含む。好適なアルカリ金属化合物の例には、元素アルカリ金属、アルカリ金属ハロゲン化物（例えば、アルカリ金属フッ化物、アルカリ金属塩化物、アルカリ金属臭化物、アルカリ金属ヨウ化物）、アルカリ金属酸化物、アルカリ金属カーボネート、アルカリ金属スルフェート、アルカリ金属ホスフェート、アルカリ金属ボレート、またはそれらの組み合わせが含まれるが、これらに限定されない。一実施形態では、選択性向上剤はフッ化カリウム（ＫＦ）を含む。別の実施形態では、ＳＨＣは、ＳＨＣの総重量に基づいて約０．０１重量％〜約５重量％、あるいは約０．０５重量％〜約２重量％、あるいは約０．０５重量％〜約１重量％の量でアルカリ金属化合物を使用して調製され得る。ＳＨＣに組み込まれるアルカリ金属の量は、ＳＨＣを調製するために使用されるアルカリ金属化合物の量について本明細書に説明される範囲内であり得る。
【００３４】
担持パラジウム組成物ならびに任意選択的な選択性向上剤（複数可）としてのフッ化カリウムおよび／または銀（例えば、担持Ｐｄ／ＫＦ、担持Ｐｄ／Ａｇ、または担持Ｐｄ／ＫＦ／Ａｇ）に関して以下に説明するが、本開示のＳＨＣは、本開示によるドーパントと組み合わせて、上述の任意の金属、担持体、および選択性向上剤（複数可）を用いて形成され得る。
【００３５】
一実施形態では、ＳＨＣを調製する方法は、無機担持体をパラジウム含有化合物と接触させて担持パラジウム組成物を形成することから開始することができる。接触は、任意の好適な手法を使用して行うことができる。例えば、無機担持体は、担持体の細孔容積よりも大きいパラジウム含有化合物を含有する体積の溶液に浸漬することにより、パラジウム含有化合物を含有する溶液と接触させることができる。そのような実施形態では、得られる担持パラジウム組成物は、パラジウム皮膜を形成するように担持パラジウム組成物の周辺付近に集中している約９０重量％超、あるいは約９２重量％〜約９８重量％、あるいは約９４重量％〜約９６重量％のパラジウムを有し得る。
【００３６】
パラジウム皮膜は、そのような皮膜の厚さが本明細書に開示される水素化プロセスを促進し得る限り、任意の厚さであり得る。概して、パラジウム皮膜の厚さは、約１ミクロン〜約３０００ミクロン、あるいは約５ミクロン〜約２０００ミクロン、あるいは約１０ミクロン〜約１０００ミクロン、あるいは約５０ミクロン〜約５００ミクロンの範囲内であり得る。そのような方法の例は、米国特許第４，４０４，１２４号および第４，４８４，０１５号においてさらに詳細に説明されており、これらはそれぞれ、本開示に相反しないあらゆる目的のためにその全体が参照により本明細書に組み込まれる。
【００３７】
担持パラジウム組成物、選択的水素化触媒および／またはＳＨＣ組成物のパラジウム皮膜の厚さを決定するために、任意の好適な方法が使用され得る。例えば、１つの方法は、ＳＨＣの代表的な試料を割り開くことと、Ｎ，Ｎ−ジメチル−パラ−ニトロソアニリンの希薄アルコール溶液で触媒片を処理することとを伴う。処理溶液はパラジウムと反応して赤色になることができ、それを使用して触媒上のパラジウムの分布を評価することができる。ＳＨＣの皮膜中のパラジウム濃度を測定するためのさらに別の手法は、触媒の代表的な試料を割り開くことと、その後、触媒片を水素などの還元剤で処理して皮膜の色を変え、それによりパラジウムの分布を評価することとを伴う。あるいは、パラジウム皮膜の厚さは、電子マイクロプローブ分析器を使用して触媒の断面を分析することにより決定することができる。
【００３８】
無機担持体をパラジウム含有化合物の溶液と接触させることにより形成された担持パラジウム組成物は、約１５℃〜約１５０℃、あるいは約３０℃〜約１００℃、あるいは約６０℃〜約１００℃の温度で、約０．１時間〜約１００時間、あるいは約０．５時間〜約２０時間、あるいは約１時間〜約１０時間の期間、任意選択的に乾燥させることができる。あるいは、またはさらに、担持パラジウム組成物を焼成することができる。この焼成ステップは、最高約８５０℃、あるいは約１５０℃〜約７００℃、あるいは約１５０℃〜約６００℃、あるいは約１５０℃〜約５５０℃の温度で、約０．２時間〜約２０時間、あるいは約０．５時間〜約２０時間、あるいは約１時間〜約１０時間の期間行うことができる。一実施形態では、担持パラジウム組成物を乾燥させ、その後、焼成させることができる。
【００３９】
一実施形態では、ＳＨＣを調製する方法は、担持パラジウム組成物を本明細書に説明されるタイプのドーパント（例えば、リンイリドまたは組成物、例えば、それを含む溶液）と接触させることをさらに含む。
【００４０】
一実施形態では、ドーパントは担持パラジウム組成物と接触する。接触は、例えば、初期湿潤含浸などの、本明細書に説明されるパラメーターを満たす選択的水素化触媒を生成する任意の好適な様式で行うことができる。本明細書では、ＳＨＣは、担持パラジウム組成物のドーパントとの接触によって形成され、Ｐｄ／Ｄと呼称される。簡単に言えば、ドーパントを溶媒に溶解して、ドーパント含有溶液を形成することができる。溶媒は、ドーパントが溶解する任意の好適な溶媒であり得る。実施形態では、溶媒は水を含む。実施形態では、溶媒は、トルエン、ベンゼン、アセトン、ジメチルスルホキシド（ＤＭＳＯ）、四塩化炭素などから選択される有機溶媒を含む。実施形態では、溶媒は、ブタノール、エタノール、またはメタノールなどの有機アルコールを含む。望ましくは、溶媒は１５０℃未満の沸点を有し、本出願において説明される温度で乾燥することによって簡単に除去され得る。ドーパントは、約０．０１重量％〜約３重量％、約０．０５重量％〜約２．５重量％、または約０．１重量％〜約２重量％の量で溶媒と組み合わされ得る。一実施形態では、担持パラジウム組成物をドーパント溶液に添加または組み合わせて、Ｐｄ／Ｄ組成物を形成することができる。
【００４１】
一実施形態では、銀を担持パラジウム組成物に添加することができる（ドーパントなし）。例えば、担持パラジウム組成物は、組成物の細孔容積を満たすために必要な量よりも多い量の硝酸銀水溶液に入れることができる。得られる材料は、担持パラジウム／銀組成物であり得る（この特定の実施形態は、Ｐｄ／Ａｇ組成物と称される）。
【００４２】
一実施形態では、Ｐｄ／Ａｇ組成物はさらにドーパントと接触する。接触は上記のように行われ、Ｐｄ／Ａｇ／Ｄを形成することができる。
【００４３】
一実施形態では、本明細書で前述したような任意の好適な手法を使用して、１つ以上のアルカリ金属を（ドーパントと接触する前または後に）Ｐｄ／Ａｇ組成物に添加することができる。一実施形態では、選択性向上剤はフッ化アルカリを含み、得られる材料はパラジウム／銀／アルカリ金属フッ化物担持組成物である。一実施形態では、選択性向上剤はフッ化カリウムを含み、得られる材料はパラジウム／銀／フッ化カリウム（Ｐｄ／Ａｇ／ＫＦ）担持組成物である。
【００４４】
一実施形態では、担持パラジウム組成物は、アルカリ金属ハロゲン化物および銀化合物の両方と（ドーパントと接触する前または後に）接触する。担持パラジウム組成物のアルカリ金属ハロゲン化物および銀化合物の両方との接触は同時に行うことができる、あるいは、接触はユーザーが所望する順序で連続して行うことができる。
【００４５】
一実施形態では、組成物をドーパントと接触させる前に、１つ以上の選択性向上剤を担持パラジウム組成物と接触させることができる。そのような実施形態では、得られた組成物（例えば、Ｐｄ／Ａｇ、Ｐｄ／ＫＦ、またはＰｄ／Ａｇ／ＫＦを含む）を本明細書で前述した条件下で焼成させて、その後、ドーパントと接触させることができる。例えば、ドーパントをＰｄ／Ａｇ、Ｐｄ／ＫＦ、および／またはＰｄ／Ａｇ／ＫＦ組成物に添加して、それぞれＰｄ／Ａｇ／Ｄ、Ｐｄ／ＫＦ／Ｄ、および／またはＰｄ／Ａｇ／ＫＦ／Ｄ組成物を提供することができる。代替実施形態では、組成物をドーパントと接触させた後に、１つ以上の選択性向上剤を担持パラジウム組成物と接触させることができる。例えば、Ａｇおよび／またはＫＦをＰｄ／Ｄ組成物に添加して、Ｐｄ／Ａｇ／Ｄ、Ｐｄ／ＫＦ／Ｄ、および／またはＰｄ／Ａｇ／ＫＦ／Ｄ組成物を提供することができる。さらに別の代替実施形態では、１つ以上の選択性向上剤を担持パラジウム組成物およびドーパントと同時に接触させることができる。
【００４６】
一実施形態では、本明細書に開示されるタイプのＳＨＣを調製する方法は、本明細書で前述のそれぞれのタイプのα−アルミナ担持体、パラジウム、およびドーパントを接触させることを含む。代替実施形態では、本明細書に開示されるタイプのＳＨＣを調製する方法は、α−アルミナ担持体、パラジウム、ドーパント、および１つ以上の選択性向上剤（例えば、銀および／またはフッ化カリウム）を接触させることを含む。得られた材料（Ｐｄ／Ｄ、Ｐｄ／Ａｇ／Ｄ、Ｐｄ／ＫＦ／Ｄ、および／またはＰｄ／Ａｇ／ＫＦ／Ｄ組成物）を乾燥させて、乾燥触媒組成物を形成することができる。いくつかの実施形態では、この乾燥ステップは、約０℃〜約１５０℃、あるいは約３０℃〜約１００℃、あるいは約５０℃〜約８０℃の範囲内の温度で、約０．１時間〜約１００時間、あるいは約０．５時間〜約２０時間、あるいは約１時間〜約１０時間の期間、周囲圧力から１００トルの真空までの範囲の圧力で行うことができる。一実施形態では、前述の組成物の乾燥中に使用される空気、水分、および／または温度範囲にさらされると、前駆体ドーパントが本明細書に説明されるタイプのドーパントに変換されるように、または乾燥もしくは他の水素化前ステップ中に本明細書に説明されるようなドーパントが形態を変化させ、それによってＳＨＣが添加されたドーパントの変化した形態を含むように、ドーパント前駆体が用いられる。いくつかの実施形態では、この乾燥ステップは、周囲圧力で行うことができ、あるいは、この乾燥ステップは、約０．１気圧から１気圧の圧力で行うことができる。
【００４７】
乾燥触媒組成物は、水素ガスまたは水素ガス含有原料、例えば、選択的水素化プロセスの供給流を使用して還元され得、それによって選択的水素化プロセスの最適な動作を提供してＳＨＣを形成する。そのような気体水素還元は、例えば、約０℃〜約１５０℃、あるいは約２０℃〜約１００℃、あるいは約２５℃〜約８０℃の範囲内の温度で行うことができる。
【００４８】
一実施形態では、ＳＨＣを調製する方法は、無機担持体をパラジウム含有化合物（例えば、塩化パラジウム、硝酸パラジウム）と接触させて担持パラジウム組成物を形成することと、担持パラジウム組成物を乾燥および焼成して乾燥および焼成された担持パラジウム組成物を形成することとを含む。次いで、乾燥および焼成された担持パラジウム組成物を銀含有化合物（例えば、亜硝酸銀、フッ化銀）と接触させてＰｄ／Ａｇ組成物を形成し、次いで、乾燥および／または焼成して乾燥および／または焼成されたＰｄ／Ａｇ組成物を形成することができる。乾燥および／または焼成されたＰｄ／Ａｇ組成物をアルカリ金属フッ化物（例えば、フッ化カリウム）と接触させてＰｄ／Ａｇ／ＫＦ組成物を形成し、次いで、乾燥および焼成することができる。次いで、乾燥および焼成されたＰｄ／Ａｇ／ＫＦ組成物をドーパントと接触させて触媒組成物を形成し、その後、還元してＳＨＣを形成することができる。
【００４９】
いくつかの実施形態では、ＳＨＣは、ドーパントと接触しているパラジウム／銀／アルカリ金属塩組成物から形成され得る。いくつかの実施形態では、得られた材料は、さらに処理されてＳＨＣを形成することができる触媒前駆体である。いくつかの実施形態では、さらなる処理は乾燥を含む。いくつかの実施形態では、さらなる処理は還元を含む。いくつかの実施形態では、さらなる処理は乾燥および還元を含む。
【００５０】
一実施形態では、ＳＨＣは選択的水素化プロセスを触媒する。そのようなプロセスでは、ＳＨＣは、エチレンなどの不飽和炭化水素を主に含有するが、アセチレンなどの高度不飽和炭化水素も含有する不飽和炭化水素流と接触させ得る。接触は、高度不飽和炭化水素を不飽和炭化水素に選択的に水素化するのに有効な条件で、水素の存在下で実施することができる。一実施形態では、本明細書に開示されるタイプのＳＨＣは、例えば、これらに限定されないが、アセチレン、メチルアセチレン、プロパジエン、ブタジエンまたはそれらの組み合わせなどの高度不飽和炭化水素の水素化において使用される。
【００５１】
図１は、本明細書に開示されるタイプのＳＨＣを利用する水素化プロセスの実施形態を示す。水素化プロセスは、不飽和炭化水素流１０および水素（Ｈ２）流２０を、ＳＨＣが中に配置されている水素化反応器３０に供給することを含む。不飽和炭化水素流１０は、主に１つ以上の不飽和炭化水素を含むが、例えば、これらに限定されないが、アセチレン、メチルアセチレン、プロパジエン、およびブタジエンなどの１つ以上の高度不飽和炭化水素も含み得る。あるいは、不飽和炭化水素流１０および水素流２０は組み合わされて、水素化反応器３０に供給される単一の流れとなり得る。
【００５２】
一実施形態では、反応器３０は、バックエンド構成の不飽和炭化水素生成プラントのアセチレン除去ユニットに属することができる選択的水素化反応器である。本明細書で使用される場合、「バックエンド」とは、脱エタン精留塔から低沸点留分を受け取る不飽和炭化水素生成ユニット内のアセチレン除去ユニットの位置を指す。脱エタン塔は、脱メタン精留塔から高沸点留分を受け取る。脱メタン塔は、不飽和炭化水素生成プロセスから原料を受け取る。
【００５３】
一実施形態では、反応器３０は、フロントエンド脱エタン装置構成の不飽和炭化水素生成プラントのアセチレン除去ユニットに属することができる選択的水素化反応器である。本明細書で使用される場合、「フロントエンド脱エタン装置」とは、脱エタン精留塔から低沸点留分を受け取る不飽和炭化水素生成ユニット内のアセチレン除去ユニットの位置を指す。脱エタン塔は、不飽和炭化水素生成プロセスから原料を受け取る。
【００５４】
一実施形態では、反応器３０は、フロントエンド脱プロパン装置構成の不飽和炭化水素生成プラントのアセチレン除去ユニットに属することができる選択的水素化反応器である。本明細書で使用される場合、「フロントエンド脱プロパン装置」とは、脱プロパン精留塔から低沸点留分を受け取る不飽和炭化水素生成ユニット内のアセチレン除去ユニットの位置を指す。脱プロパン塔は、不飽和炭化水素生成プロセスから原料を受け取る。
【００５５】
一実施形態では、反応器３０は、生ガス構成の不飽和炭化水素生成プラントのアセチレン除去ユニットに属することができる選択的水素化反応器である。本明細書で使用される場合、「生ガス」とは、炭化水素精留を一切介在させることなく不飽和炭化水素生成プロセスから原料を受け取る不飽和炭化水素生産ユニット内のアセチレン除去ユニットの位置を指す。
【００５６】
水素化反応器３０、および同様に本明細書に開示される選択的水素化触媒は、バックエンドアセチレン除去ユニット、フロントエンド脱エタン装置ユニット、フロントエンド脱プロパン装置、または生ガスユニットにおける使用に限定されず、不飽和炭化水素流中に含有される高度不飽和炭化水素が不飽和炭化水素に選択的に水素化されるあらゆるプロセスにおいて使用され得ることが理解される。
【００５７】
アセチレン除去ユニットがバックエンド構成にあるこれらの実施形態では、水素化反応器３０に供給される高度不飽和炭化水素はアセチレンを含む。水素化反応器３０に供給される水素対アセチレンのモル比は、約０．１〜約１０、あるいは約０．２〜約５、あるいは約０．５〜約３の範囲内であり得る。
【００５８】
アセチレン除去ユニットがフロントエンド脱エタン装置、フロントエンド脱プロパン装置または生ガス構成にある実施形態では、水素化反応器３０に供給される高度不飽和炭化水素はアセチレンを含む。そのような実施形態では、水素化反応器３０に供給される水素対アセチレンのモル比は、約１０〜約３０００、あるいは約１０〜約２０００、あるいは約１０〜約１５００の範囲内であり得る。
【００５９】
アセチレン除去ユニットがフロントエンド脱プロパン装置または生ガス構成にある実施形態では、水素化反応器３０に供給される高度不飽和炭化水素はメチルアセチレンを含む。そのような実施形態では、水素化反応器３０に供給される水素対メチルアセチレンのモル比は、約３〜約３０００、あるいは約５〜約２０００、あるいは約１０〜約１５００の範囲内であり得る。
【００６０】
アセチレン除去ユニットがフロントエンド脱プロパン装置または生ガス構成にある実施形態では、水素化反応器３０に供給される高度不飽和炭化水素はプロパジエンを含む。そのような実施形態では、水素化反応器３０に供給される水素対プロパジエンのモル比は、約３〜約３０００、あるいは約５〜約２０００、あるいは約１０〜約１５００の範囲内であり得る。
【００６１】
別の実施形態では、反応器３０は複数の反応器を表し得る。複数の反応器は、任意選択的に、反応により生成された熱を除去する手段によって分離され得る。複数の反応器は、任意選択的に、反応器からの入口流および排出流を制御する手段、または複数の反応器内の個別あるいは集団の反応器を再生できる熱除去手段によって分離され得る。選択的水素化触媒は、水素化反応器３０内に、固定触媒床などの任意の好適な構成で配置され得る。
【００６２】
一酸化炭素もまた、別個の流れ（図示せず）を介して反応器３０に供給され得、または水素流２０と組み合わされ得る。一実施形態では、水素化プロセス中に反応器３０に供給される一酸化炭素の量は、反応器３０に供給される流体の総モルに基づいて約０．１５モル％未満である。
【００６３】
水素化反応器３０は、水素の存在下で選択的水素化触媒と接触すると、高度不飽和炭化水素の１つ以上の不飽和炭化水素への選択的水素化に有効な条件で作動できる。条件は、高度不飽和炭化水素の不飽和炭化水素への水素化を最大化し、高度不飽和炭化水素および不飽和炭化水素の飽和炭化水素への水素化を最小限に抑えるのに有効であることが望ましい。いくつかの実施形態では、アセチレンはエチレンに選択的に水素化され得る。あるいは、メチルアセチレンはプロピレンに選択的に水素化され得る。あるいは、プロパジエンはプロピレンに選択的に水素化され得る。あるいは、ブタジエンはブテンに選択的に水素化され得る。いくつかの実施形態では、水素化ゾーン内の温度は、約５℃〜約３００℃、あるいは約１０℃〜約２５０℃、あるいは約１５℃〜約２００℃の範囲内であり得る。いくつかの実施形態では、水素化ゾーン内の圧力は、約１５（２０４ｋＰａ）〜約２，０００（１３，８９０ｋＰａ）ポンド毎平方インチゲージ（ｐｓｉｇ）、あるいは約５０ｐｓｉｇ（４４６ｋＰａ）〜約１，５００ｐｓｉｇ（１０，４４３ｋＰａ）、あるいは約１００ｐｓｉｇ（７９０ｋＰａ）〜約１，０００ｐｓｉｇ（６，９９６ｋＰａ）の範囲内であり得る。
【００６４】
再び図１を参照すると、水素化反応器３０において生成された１つ以上のモノオレフィンを含む不飽和炭化水素およびあらゆる未変換反応物を含む排出流４０は、水素化反応器３０を退出する。一実施形態では、排出流４０は主にエチレンを含み、および／または約５ｐｐｍｗ未満、あるいは約１ｐｐｍｗ未満の高度不飽和炭化水素を含む。
【００６５】
一実施形態では、本明細書に説明されるタイプのＳＨＣは、ドーパントの非存在下で調製された他の同様の選択的水素化触媒と比較した場合、同等の触媒活性を有し得る（例えば、Ｐｄ／Ａｇ、Ｐｄ／ＫＦ、またはＰｄ／Ａｇ／ＫＦを含むＳＨＣと比較して）。同等の触媒活性は、同等の浄化温度に言い換えられる。本明細書では、浄化温度はＴ１と呼称され、不飽和炭化水素ならびにアセチレンおよびジオレフィンなどの高度不飽和炭化水素を含む供給流において高度不飽和炭化水素（例えば、アセチレン）濃度が２０ｐｐｍｗ未満に低下する温度を指す。一実施形態では、本明細書に開示されるタイプのＳＨＣは、約８０°Ｆ〜約１６０°Ｆ、あるいは約８５°Ｆ〜約１４５°Ｆ、あるいは約９０°Ｆ〜約１３０°ＦのＴ１を有し得る。
【００６６】
一実施形態では、ＳＨＣは、ドーパントの非存在下で調製された他の同様のＳＨＣと比較した場合、増加した選択性を示し得る（例えば、Ｐｄ／Ａｇ、Ｐｄ／ＫＦ、またはＰｄ／Ａｇ／ＫＦを含むＳＨＣと比較して）。本明細書では、選択性とは、ＳＨＣが高度不飽和炭化水素を不飽和炭化水素に変換する（本明細書では変換１と称される）際の速度と、ＳＨＣが不飽和炭化水素を飽和炭化水素に変換する（本明細書では変換２と称される）際の速度との比較を指す。ＳＨＣは、本明細書に説明されるタイプのドーパントの非存在下で調製された他の同様の触媒と比較した場合、変換１の速度の増加および変換２の速度の減少を示すことができる。変換２は高度に発熱性であり、過剰な不飽和炭化水素の存在により、暴走反応または不飽和炭化水素の飽和炭化水素への制御不可能な変換を引き起こし得る。実施形態では、ＳＨＣのより高い選択性は、暴走反応の発生率の減少をもたらし、水素化プロセスの機能窓を増加させることができる。
【００６７】
実施形態では、高度不飽和炭化水素はアセチレンを含み、動作窓は、ドーパントを欠く触媒で調製された他の同様の組成物を利用する方法よりも少なくとも約１０°Ｆ、２０°Ｆ、または３５°Ｆ大きい（例えば、Ｐｄ／Ａｇ、Ｐｄ／ＫＦ、またはＰｄ／Ａｇ／ＫＦを含むＳＨＣと比較して）。
【００６８】
機能窓（ΔＴ）は、高度不飽和炭化水素および不飽和炭化水素を含む供給原料を有する反応の生成物において３重量％の飽和炭化水素（例えば、エタン）が見出される暴走温度（Ｔ２）と、浄化温度（Ｔ１）との差として定義される。ΔＴは、高度不飽和炭化水素（例えば、アセチレン）を不飽和炭化水素（例えば、エチレン）に水素化するための選択的水素化触媒の動作安定性の便利な尺度である。水素化触媒の安定性が高いほど、得られた不飽和炭化水素（例えば、エチレン）の水素化に必要なＴ１を超える温度が高くなる。Ｔ２は、断熱反応器において暴走エチレン水素化反応が発生する高い可能性が存在する温度と一致する。したがって、より大きなΔＴは、完全なアセチレン水素化のためのより安定した触媒およびより広い機能窓に変換される。
【００６９】
一実施形態では、本明細書に開示されるタイプのＳＨＣは、約２５°Ｆ〜約１８０°Ｆ、あるいは約３０°Ｆ〜約１７０°Ｆ、あるいは約３５°Ｆ〜約１６０°Ｆの動作窓を有し得る。一実施形態では、本明細書に開示されるタイプのＳＨＣは、約６０°Ｆ、７０°Ｆ、または７５°Ｆ以上の動作窓を有し得る。本明細書に説明されるタイプのＳＨＣの機能窓は、ドーパントの非存在下で調製された他の同様の触媒と比較した場合、約２０％超、あるいは約２５％超、あるいは約３０％超、あるいは約３５％超増加され得る（例えば、Ｐｄ／Ａｇ、Ｐｄ／ＫＦ、またはＰｄ／Ａｇ／ＫＦを含むＳＨＣと比較して）。より高い機能窓は、より選択的なＳＨＣを示す。選択性とは、典型的には、Ｔ１でのアセチレンのエチレン変換率を指す。
【００７０】
実施形態では、本開示のＳＨＣは、環境衛生および安全性の観点から望ましい。例えば、本明細書に説明されるようなドーパントは、当該技術分野で既知の他のドーパントよりも揮発性が低い場合がある。本明細書に説明されるような熱的に安定したドーパントの利用は、不飽和炭化水素（例えば、エチレン）生成物に残留する揮発性ドーパントの懸念を減らし得る。実施形態では、本明細書に提供されるドーパントは、低毒性を有する。このような低毒性は、２、１、または０以下のＮＦＰＡ  ７０４  Ｈｅａｌｔｈ  Ｒａｔｉｎｇによって示され得る。
【００７１】
一実施形態では、ＳＨＣは、ドーパントの非存在下で調製された他の同様のＳＨＣと同等以上の活性を示し得る（例えば、Ｐｄ／Ａｇ、Ｐｄ／ＫＦ、またはＰｄ／Ａｇ／ＫＦを含むＳＨＣと比較して）。一実施形態では、ＳＨＣは、ドーパントの非存在下で調製された他の同様のＳＨＣと比較して、より一定の活性を示し得る（例えば、Ｐｄ／Ａｇ、Ｐｄ／ＫＦ、またはＰｄ／Ａｇ／ＫＦを含むＳＨＣと比較して）。一実施形態では、本明細書に説明されるタイプのドーパントを有する担持パラジウム触媒組成物を含むＳＨＣ（例えば、Ｐｄ／Ｄ）は、１つ以上の選択性向上剤を含む水素化触媒の選択性および活性と同等の選択性および活性を示す触媒をもたらし得る（例えば、Ｐｄ／Ａｇ、Ｐｄ／ＫＦ、またはＰｄ／Ａｇ／ＫＦと比較して）。別の実施形態では、本明細書に説明されるタイプのドーパント（例えば、Ｐｄ／Ａｇ／ＤまたはＰｄ／ＫＦ／Ｄ）を有する単一の選択性向上剤を含む水素化触媒の処理は、少なくとも２つの選択性向上剤を含む水素化触媒の選択性および活性と同等の選択性および活性を示す触媒をもたらし得る（例えば、Ｐｄ／Ａｇ／ＫＦ）。本開示によるＳＨＣは、より少ない追加の選択性向上剤を含み得る（または追加の選択性向上剤をまったく含まない）ため、ひいては、その製造においてより少ないステップを必要とし、実施形態では、本開示によるドーパント（複数可）（例えば、本明細書の以下の実施例２のイリド）の利用は、そのような選択性向上剤（複数可）のより低コストな置き換えを可能にし得る（例えば、実施例２のＡｇおよびＫＦ）。
【００７２】
高度不飽和炭化水素および不飽和炭化水素を含む炭化水素原料の選択的水素化のための方法は、選択的水素化およびＳＨＣの初期温度（Ｔ０）を有する反応器中の炭化水素原料との接触中に到達する最高温度未満の沸点を有する、本明細書に開示されるタイプのドーパントを含むＳＨＣ触媒の調製を含むことができる。ドーパントは、Ｔ０で反応が開始されると、ＳＨＣと結合したままになり得る。ドーパントの沸点に応じて、時間の経過とともに温度がドーパントの沸点を超えて上昇する場合、ドーパントはＳＨＣから蒸発（すなわち、ボイルオフ）し得る。ドーパントを利用して調製されたＳＨＣは、ドーパントがＳＨＣに結合しているまたは結合していた場合、経時的な活性の増加および初期選択性の向上を示し得る。ドーパントを利用して調製されたＳＨＣは、組成物が安定化するにつれて触媒の選択性および予測可能な触媒活性が増加するため、より安定した動作を可能にし、暴走反応の可能性の低下を可能にするので、これは新しい触媒を用いる反応に有利であり得る。換言すれば、ドーパントを利用して調製されたＳＨＣの存在は、触媒交換後の起動中の反応の制御を支援することができる。ドーパントの損失に続いて、得られた組成物は、ドーパントの非存在下で調製された他の同様の触媒（例えば、Ｐｄ／Ａｇ、Ｐｄ／ＫＦ、またはＰｄ／Ａｇ／ＫＦを含むＳＨＣ）の活性および選択性と同等の活性および選択性を示し得る。
【００７３】
代替実施形態では、高度不飽和および不飽和炭化水素を含む炭化水素原料の選択的水素化のための方法は、本明細書で前述したように、高沸点ドーパントを含む（すなわち、選択的水素化中に到達する最高温度を超える沸点を有する）ＳＨＣの調製およびＳＨＣと炭化水素原料との接触を含む。高沸点ドーパント化合物は、反応温度が高沸点ドーパントの沸点未満のままである限り、触媒の寿命を通してＳＨＣと結合したままであり得る。高沸点ドーパントを利用して調製されたＳＨＣは、ドーパントの非存在下で調製された他の同様の触媒組成物と比較した場合、触媒活性および選択性などの特性において改善を示し得る（例えば、Ｐｄ／Ａｇ、Ｐｄ／ＫＦ、またはＰｄ／Ａｇ／ＫＦを含むＳＨＣと比較して）。
【００７４】
代替実施形態では、高度不飽和炭化水素および不飽和炭化水素を含む炭化水素原料の選択的水素化のための方法は、本明細書で前述したそれぞれのタイプの高沸点ドーパントおよび低沸点ドーパントを含むＳＨＣの調製、ならびにＳＨＣと炭化水素原料との接触を含む。低沸点ドーパントおよび高沸点ドーパントの両方を利用して調製されたＳＨＣは、ドーパントの非存在下で調製された他の同様の触媒組成物と比較した場合、触媒活性および選択性などの特性において改善を示し得る（例えば、Ｐｄ／Ａｇ、Ｐｄ／ＫＦ、またはＰｄ／Ａｇ／ＫＦを含むＳＨＣと比較して）。さらに、１つ以上のドーパントを含むこれらのＳＨＣは、組成物が安定化するにつれて触媒の選択性および予測可能な触媒活性が増加するため、このようなＳＨＣはより安定した動作を可能にし、暴走反応の可能性の低下を可能にするので、新しい触媒を用いる反応に有利であり得る。
【実施例】
【００７５】
本開示が概して説明されてきたが、以下の実施例は、本開示の特定の実施形態として、その実践および利点を実証するために提供される。実施例は例示として提供され、いかなる様式においても本明細書または以下の特許請求の範囲を限定することを意図していないことを理解されたい。
【００７６】
実施例１：Ｐｄ／Ａｇ／ＫＦおよびＰｄ／Ａｇ／ＫＦ／Ｄ触媒の比較
本開示によるＳＨＣの効果を研究するために、ドーパントとして１重量％のＴＰＰ−２Ｐを含む本開示によるＰｄ／Ａｇ／ＫＦ／Ｄ触媒を研究した。安定したリンイリドであるＴＰＰ−２Ｐの共鳴構造を以下の（１）に示す。
【化１】
2020533168.tif 000003
【００７７】
比較または「ベースライン」のＰｄ／Ａｇ／ＫＦ触媒であるＣＣ１を、本開示に相反しないあらゆる目的のためにその全体が参照により本明細書に組み込まれる米国特許第４，４８４，０１５号に説明されているような、４ｍｍ×４ｍｍ錠剤の形態で、Ｓｕｄ  Ｃｈｅｍｉｅ  ｏｆ  Ｈｕｅｆｅｌｄ、Ｇｅｒｍａｎｙによって供給されている市販のＰｄ／Ａｇ／ＫＦ触媒／α−Ａｌ２Ｏ３ペレットを使用して調製した。α−Ａｌ２Ｏ３ペレットは、約５〜約７ｍ２／ｇの表面積を有していた（Ｎ２吸着を用いるＢＥＴ法により決定した）。
【００７８】
より具体的には、１００ｇのアルミナ担持体を、４００ｐｐｍｗのＰｄ濃度を有する１００ｇのＰｄＣｌ２溶液の溶液で含浸した。次いで、この触媒を、９０℃で１時間、２００℃で１時間、４００℃で１時間、５４０℃で３時間乾燥して、４００重量ｐｐｍ（ｐｐｍｗ）のパラジウムを含む触媒を得た。次いで、上記のＰｄ／α−Ａｌ２Ｏ３ペレットを、４１０ｐｐｍｗのＡｇ濃度を有する１００ｇのＡｇＮＯ３溶液の溶液で含浸した。次いで、この触媒を、９０℃で１時間、２００℃で１時間、４００℃で１時間、および５４０℃で３時間乾燥して、４００重量ｐｐｍ（ｐｐｍｗ）のパラジウムおよび４００重量ｐｐｍ（ｐｐｍｗ）の銀を含む触媒を得た。上記の触媒を、２６ｇの水に溶解した０．１４９ｇのＫＦを有するＫＦ溶液で初期湿潤によってさらに含浸した。次いで、この触媒を、９０℃で１時間、２００℃で１時間、４００℃で１時間、および５４０℃で３時間乾燥して、４００重量ｐｐｍ（ｐｐｍｗ）のパラジウム、４００重量ｐｐｍ（ｐｐｍｗ）の銀、および１０００ｐｐｍｗのカリウムを含む触媒を得た。
【００７９】
１重量％のＴＰＰ−２Ｐを含む、本開示によるＰｄ／Ａｇ／ＫＦ／Ｄ  ＳＨＣであるＳＨＣ−１を、１．０ｇのＴＰＰ−２Ｐを３０ｍＬのエタノールに溶解し、１００ｇのＣＣ１触媒組成物にＴＰＰ−２Ｐ含有溶液を含浸させることによって調製した。次いで、含浸触媒をフード内で開いたまま一晩乾燥させた。
【００８０】
次いで、２０ｍＬの触媒を反応器に装填し、２００ｍＬ／分のＨ２および２００ｐｓｉｇで１００°Ｆで６０分間還元した。次いで、触媒を使用して、アセチレン含有ガス混合物を水素化した。このような実施例において使用される合成原料は、エチレンプラントの脱エタン精留塔の頂部からの原料の典型である。ただし、合成原料においてエタンがメタンに置き換えられたため、反応器排出液中に見出されるあらゆるエタンはエチレンの水素化の結果であった。合成原料は、およそ２５．８モルパーセントのメタン、４７．４モルパーセントのエチレン、０．１６モルパーセントのアセチレン、２６．６モルパーセントの水素、０．０３４モルパーセントの一酸化炭素を含有していた。
【００８１】
このＴＰＰ−２Ｐ含有触媒、ＳＨＣ−１の結果を、ベースラインＣＣ１触媒とともに、以下の図２および３ならびに表１に示す。図２は、ＣＣ１およびＳＨＣ−１触媒の温度（°Ｆ）の関数としてのエタンメイク（ｐｐｍ）のプロットである。図３は、ＣＣ１およびＳＨＣ−１触媒の温度（°Ｆ）の関数としてのエチレンの重量パーセントのプロットである。ＳＨＣ−１触媒を含有するＴＰＰ−２Ｐは、比較ＣＣ１触媒よりも選択的（すなわち、増加した重量パーセントのエチレン）であり、比較触媒ＣＣ１よりも大きな機能窓を有する。ＴＰＰ−２Ｐ触媒ＳＨＣ−１の活性は、より高いＴ１値によって示されるように、ＣＣ１触媒の活性よりも低かった。制限なしにドーパントの充填量を減少すると、強化された機能窓を維持しながら、増加した活性を有するＳＨＣを提供し得る。
【表１】
2020533168.tif 000004
【００８２】
実施例２：Ｐｄ／Ａｇ／ＫＦおよびＰｄ／Ｄ触媒の比較
複数のステップ（例えば、これらに限定されないが、銀およびフッ化カリウムなどの複数の安定性向上剤の添加）が最終触媒に多大なコストを追加する可能性があるため、ＳＨＣを作製するための製造ステップの数を減少させることが望ましい。パラジウムのみの選択的水素化触媒は、あまりにも活性が高く、非選択的である傾向があるため、ＡｇおよびＫＦなどの様々な選択性向上剤を添加して、機能窓を改善する。他の選択性向上剤（複数可）に加えてではなく、その代わりとして、本開示によるドーパントの可能性のある使用を研究するために、ドーパントとして０．５重量パーセントのＴＰＰ−２Ｐを含むＰｄ／Ｄ触媒、ＳＨＣ−２を研究した。本開示によるＰｄ／Ｄ  ＳＨＣであるＳＨＣ−２を、０．５ｇのＴＰＰ−２Ｐを３０ｍＬのエタノールに溶解し、１００ｇのＰｄ触媒組成物にＴＰＰ−２Ｐ含有溶液を含浸させることによって調製した。次いで、含浸触媒をフード内で開いたまま一晩乾燥させた。実施例１に説明されるように、ＳＨＣ−２触媒を還元し、アセチレン含有ガス混合物を水素化するために利用した。
【００８３】
このＴＰＰ−２Ｐ含有触媒、ＳＨＣ−２の結果を、実施例１のベースラインＣＣ１触媒とともに、以下の図４および５ならびに表２に示す。図４は、ＣＣ１およびＳＨＣ−２触媒の温度（°Ｆ）の関数としてのエタンメイク（ｐｐｍ）のプロットである。図５は、ＣＣ１およびＳＨＣ−２触媒の温度（°Ｆ）の関数としてのエチレンの重量パーセントのプロットである。ＴＰＰ−２Ｐ含有ＳＨＣ−２触媒は、比較ＣＣ１触媒と同等以上の性能（例えば、選択性および機能窓に関して）を発揮し、比較ＣＣ１触媒はＰｄ／Ａｇ／ＫＦを含有していた。ＳＨＣ−２触媒は、比較ＣＣ１触媒よりも３４％大きい作動窓を有していた。さらに、開始活性はＣＣ１触媒とも同等である。
【表２】
2020533168.tif 000005
【００８４】
追加の実施形態
上に開示された特定の実施形態は、本明細書の教示の利益を有する当業者には明らかである、異なるが同等の様式で修正および実践され得るため、例示的なものに過ぎない。さらに、以下の特許請求の範囲に説明されるもの以外に、本明細書に示される構造または設計の詳細に制限を加えることは意図されていない。したがって、上に開示された特定の例示的な実施形態は、変更または修正されてもよく、すべてのそのような変形形態は、本開示の範囲および趣旨内にあると考えられることは明らかである。実施形態（複数可）の特徴を組み合わせること、統合すること、および／または省略することから生じる代替実施形態もまた、本開示の範囲内である。組成物および方法は、様々な成分またはステップを「有する（ｈａｖｉｎｇ）」、「含む（ｃｏｍｐｒｉｓｉｎｇ）」、「含有する（ｃｏｎｔａｉｎｉｎｇ）」、または「含む（ｉｎｃｌｕｄｉｎｇ）」という幅広い用語において説明されるが、組成物および方法はまた、様々な成分またはステップ「から本質的になる」かまたは「からなる」こともできる。特許請求の範囲の任意の要素に関する「任意選択的に」という用語の使用は、対象要素が必要とされるか、あるいは必要とされないことを意味し、それら両方の選択肢が特許請求の範囲内である。
【００８５】
上に開示された数および範囲は、多少の量だけ変動し得る。下限および上限を有する数値範囲が開示されるときはいつでも、その範囲内に収まる任意の数および任意の包含範囲が具体的に開示される。特に、本明細書に開示されるあらゆる値の範囲（「約ａ〜約ｂ（ｆｒｏｍ  ａｂｏｕｔ  ａ  ｔｏ  ａｂｏｕｔ  ｂ）」、または、同等に、「およそａ〜ｂ（ｆｒｏｍ  ａｐｐｒｏｘｉｍａｔｅｌｙ  ａ  ｔｏ  ｂ）」、または、同等に、「およそａ〜ｂ（ｆｒｏｍ  ａｐｐｒｏｘｉｍａｔｅｌｙ  ａ−ｂ）」の形態）は、より広い値の範囲内に包含されるあらゆる数および範囲を記載するものと理解されるべきである。また、特許請求の範囲における用語は、特許権所有者によって明示的かつ明確に定義されていない限り、平易な通常の意味を有する。さらに、特許請求の範囲において使用される場合、不定冠詞「ａ」または「ａｎ」は、それが導入する１つまたは複数の要素を意味するように本明細書で定義される。本明細書と、１つ以上の特許または他の文書とにおいて、語または用語の使用に不一致がある場合は、本明細書と矛盾しない定義を採用する必要がある。
【００８６】
以下は、本開示による非限定的な特定の実施形態である：
Ａ：パラジウムおよび担持体を含む担持水素化触媒であって、高度不飽和炭化水素を不飽和炭化水素に選択的に水素化することができる担持水素化触媒と、ドーパントであって、双性イオン、イリド、ベタイン、またはそれらの組み合わせから選択される少なくとも１つの成分を含むドーパントとを含む、組成物。
【００８７】
Ｂ：選択的水素化触媒を作製する方法であって、担持体をパラジウム含有化合物と接触させて担持パラジウム組成物を形成することと、担持パラジウム組成物をドーパントと接触させて選択的水素化触媒前駆体を形成することであって、ドーパントが、双性イオン、イリド、ベタイン、またはそれらの組み合わせから選択される少なくとも１つの成分を含む、選択的水素化触媒前駆体を形成することと、選択的水素化触媒前駆体を還元して選択的水素化触媒を形成することとを含む、方法。
【００８８】
Ｃ：担持体をパラジウム含有化合物と接触させて担持パラジウム組成物を形成することと、担持パラジウム組成物をドーパントと接触させて選択的水素化触媒前駆体を形成することであって、ドーパントが、双性イオン、イリド、ベタイン、またはそれらの組み合わせから選択される少なくとも１つの成分を含む、選択的水素化触媒前駆体を形成することと、選択的水素化触媒前駆体を還元して選択的水素化触媒を形成することとによって調製される、選択的水素化触媒。
【００８９】
Ｄ：高度不飽和炭化水素を不飽和炭化水素富化組成物に選択的に水素化する方法であって、パラジウムおよびドーパントを含む担持触媒を、高度不飽和炭化水素を含む原料と、高度不飽和炭化水素原料の少なくとも一部を水素化して不飽和炭化水素富化組成物を形成するのに好適な条件下で接触させることを含み、ドーパントが、双性イオン、イリド、ベタイン、またはそれらの組み合わせから選択される少なくとも１つの成分を含む、方法。
【００９０】
実施形態Ａ、Ｂ、Ｃ、およびＤの各々は、以下の追加要素のうちの１つ以上を有し得る：要素１：ドーパントが、イリドから選択される。要素２：ドーパントが、リンイリドから選択される。要素３：ドーパントが、カルボニル基をさらに含むリンイリドから選択される。要素４：イリドが、安定化されたものとして分類され、かつＲ１３−Ｐ＝ＣＨＲ２の形態であり、Ｒ２が、ＣＯＸ基またはＣＮ基を含む。要素５：イリドが、１−（トリフェニルホスホラニリデン）−２−プロパノン（ＴＰＰ−２Ｐ）、２−（トリフェニルホスホランリデン）プロピオンアルデヒド、（トリフェニルホスホラニリデン）アセトニトリル、（トリフェニルホスホランリデン）アセトアルデヒド、（トリフェニルホスホランリデン）ケテン、（フェナシリデン）トリフェニルホスホラン、エチル（トリフェニルホスホラニリデン）ピルベート、またはそれらの組み合わせから選択されるホスホラニリジンである。要素６：ドーパントが、約２００℃以上の沸点を有する。要素７：無機担持体上に配置された、第１Ｂ族金属、第１Ｂ族金属化合物、銀化合物、フッ素、フッ化物化合物、硫黄、硫黄化合物、アルカリ金属、アルカリ金属化合物、アルカリ性金属、アルカリ性金属化合物、ヨウ素、ヨウ化物化合物、またはそれらの組み合わせから選択される少なくとも１つの成分をさらに含む。要素８：無機担持体を含む。要素９：パラジウムが、触媒の総重量に基づいて約０．００５重量％〜約５重量％のＰｄの量で存在する。要素１０：ドーパントが、触媒の総重量に基づいて約０．００５重量％〜約５重量％の量で存在する。素子１１：担持体が、約２ｍ２／ｇ〜約１００ｍ２／ｇの表面積を有し、パラジウムの約９０重量％超が、担持体の外周付近に集中している。要素１２：担持体、担持パラジウム組成物、選択的水素化触媒前駆体、または選択的水素化触媒が、第１Ｂ族金属、第１Ｂ族金属化合物、銀化合物、フッ素、フッ化物化合物、硫黄、硫黄化合物、アルカリ金属、アルカリ金属化合物、アルカリ性金属、アルカリ性金属化合物、ヨウ素、ヨウ化物化合物、またはそれらの組み合わせから選択される少なくとも１つの成分をさらに含む。要素１３：担持体が、無機担持体である。要素１４：担持体が、アルファアルミナを含む。要素１５：担持体、担持パラジウム組成物、または選択的水素化触媒前駆体を、少なくとも１つの選択性向上剤と接触させることをさらに含む。要素１６：少なくとも１つの選択性向上剤が、第１Ｂ族金属、第１Ｂ族金属化合物、銀化合物、フッ素、フッ化物化合物、硫黄、硫黄化合物、アルカリ金属、アルカリ金属化合物、アルカリ性金属、アルカリ性金属化合物、ヨウ素、ヨウ化物化合物、またはそれらの組み合わせから選択される。要素１７：選択性向上剤が、元素銀、硝酸銀、酢酸銀、臭化銀、塩化銀、ヨウ化銀、フッ化銀、またはそれらの組み合わせを含む。要素１８：選択性向上剤が、元素アルカリ金属、アルカリ金属フッ化物、アルカリ金属塩化物、アルカリ金属臭化物、アルカリ金属ヨウ化物、アルカリ金属酸化物、アルカリ金属カーボネート、アルカリ金属スルフェート、アルカリ金属ホスフェート、アルカリ金属ボレート、フッ化カリウムを含む、またはそれらの組み合わせを含む。要素１９：選択性向上剤が、銀およびフッ化カリウムを含む。要素２０：選択性向上剤が、選択的水素化触媒の総重量に基づいて約０．００５重量％〜約５重量％の量で存在する。要素２１：選択性向上剤が、選択的水素化触媒の総重量に基づいて約０．０１重量％〜約５重量％の量で存在する。要素２２：触媒前駆体を、約０℃〜約１５０℃の範囲の温度で約０．１時間〜約１００時間の範囲の期間乾燥させることをさらに含む。要素２３：担持体が、アルミナ、シリカ、チタニア、ジルコニア、アルミノシリケート、スピネル、またはそれらの組み合わせから選択される少なくとも１つの成分を含む。要素２４：高度不飽和炭化水素が、アセチレン、メチルアセチレン、プロパジエン、ブタジエン、またはそれらの組み合わせから選択される少なくとも１つの成分を含む。要素２５：水素化に好適な条件が、ドーパントのほぼ沸点未満の温度で接触するステップを実行することを含む。要素２６：温度を、ドーパントのほぼ沸点以上の温度に上昇させることをさらに含む。要素２７：高度不飽和炭化水素が、アセチレンを含み、エチレンに対する選択性が、ドーパントを欠く触媒で調製された他の同様の組成物を利用する方法よりも少なくとも約２０％大きい。
【００９１】
本発明の好ましい実施形態が示され、説明されているが、当業者は本開示の教示から逸脱することなくそれらの修正を行うことができる。本明細書に説明される実施形態は例示的なものに過ぎず、限定を意図したものではない。本明細書に開示される本発明の多くの変形および修正は、可能であり、本発明の範囲内にある。
【００９２】
上記の開示が完全に理解されると、多数の他の修正、同等物、および代替物が当業者に明らかとなるであろう。以下の特許請求の範囲は、該当する場合、かかるすべての修正、同等物、および代替物を包含するものと解釈されることが意図されている。したがって、保護の範囲は、上記の説明によって限定されず、以下の特許請求の範囲によってのみ限定され、その範囲は特許請求の範囲の主題のすべての同等物を含む。各請求項は、本発明の一実施形態として明細書に組み込まれる。したがって、特許請求の範囲は、さらなる説明であり、本発明の詳細な説明への追加である。本明細書に引用されるすべての特許、特許出願、および刊行物の開示は、本明細書に記載されたものを補足する例示的な、手順上の、または他の詳細を提供する限りにおいて、参照により本明細書に組み込まれる。
【図１】
2020533168.tif 000006
【図２】
2020533168.tif 000007
【図３】
2020533168.tif 000008
【図４】
2020533168.tif 000009
【図５】
2020533168.tif 000010
【国際調査報告】
2020533168.tif 000011
2020533168.tif 000012